(57)【要約】少なくとも１つの重合体、少なくとも１つの可塑剤、及び少なくとも１つの疎水性グリコール溶媒を含む多目的床用仕上げ組成物が開示される。さらに、多目的床用仕上げ組成物は、少なくとも１００％の伸び率及び少なくとも１０００ｐｓｉの引張強度を有する。
2019513168.tif 000002
【特許請求の範囲】
【請求項１】
多目的床被膜として使用するための組成物であって、前記組成物が床に塗布される場合、
少なくとも１００％の伸び率と
少なくとも１０００ｐｓｉの引張強度と、を含む組成物。
【請求項２】
前記組成物が、５０ｓ−１未満のケーニッヒ値をさらに含む、請求項１に記載の組成物。
【請求項３】
前記組成物が、すぐに使える単一の製品で床を仕上げ及び下塗りする、請求項１に記載の組成物。
【請求項４】
多目的床用仕上げ剤として使用するための組成物であって、前記組成物は、
少なくとも１つの重合体と、
少なくとも１つの可塑剤と、
少なくとも１つの疎水性溶媒と、を含み、
前記少なくとも１つの重合体は、固形分の百分率を有し、
前記少なくとも１つの重合体中の固形分の百分率に対する少なくとも１つの疎水性溶媒の量は、約７％〜約１２％である、組成物。
【請求項５】
前記少なくとも１つの可塑剤は、固形分の百分率を有する、請求項４に記載の組成物。
【請求項６】
前記少なくとも１つの重合体中の固形分の百分率が約１０％〜約３０％である、請求項５に記載の組成物。
【請求項７】
前記少なくとも１つの重合体が、アクリル重合体エマルジョンを含む、請求項４に記載の組成物。
【請求項８】
前記アクリル重合体エマルジョンがスチレンを含む、請求項７に記載の組成物。
【請求項９】
前記少なくとも１つの重合体が、約３０重量％〜約４０重量％の量で存在する、請求項４に記載の組成物。
【請求項１０】
前記少なくとも１つの重合体が、アルカリ可溶性重合体及び／又は樹脂溶液をさらに含む、請求項９に記載の組成物。
【請求項１１】
前記アクリル重合体エマルジョン及び前記アルカリ可溶性重合体及び／又は前記樹脂溶液が、約２５：１〜約３５：１の比である、請求項１０に記載の組成物。
【請求項１２】
前記少なくとも１つの可塑剤中の固形分の百分率が、約０．５％〜約３％である、請求項５に記載の組成物。
【請求項１３】
前記少なくとも１つの重合体中の固形分の百分率が約１１重量％〜約１６重量％である、請求項６に記載の組成物。
【請求項１４】
前記少なくとも１つの重合体中の固形分の百分率に対する前記可塑剤固形分中の固形分の百分率は、約２０％〜約２５％である、請求項５に記載の組成物。
【請求項１５】
床を仕上げ及び下塗りする多目的床用仕上げ剤用組成物であって、前記組成物は、
少なくとも１つのアクリル重合体エマルジョンと、
少なくとも１つのアルカリ可溶性重合体及び／又は樹脂溶液と、
少なくとも１つの安息香酸エステル可塑剤と、
少なくとも１つのグリコール溶媒と、を含み、
前記少なくとも１つのアクリル重合体エマルジョン及び前記少なくとも１つのアルカリ可溶性重合体及び／又は前記樹脂溶液は、約２５：１〜約３５：１の比である、組成物。
【請求項１６】
前記組成物が、少なくとも１つのワックス、少なくとも１つの界面活性剤、及び芳香剤をさらに含む、請求項１５に記載の組成物。
【請求項１７】
前記少なくとも１つのアクリル重合体エマルジョンが、前記組成物の総重量に基づいて約３０％〜約４０％の量で存在し、前記少なくとも１つのアルカリ可溶性重合体及び／又は前記樹脂溶液は、前記組成物の総重量に基づいて約１％〜約４％の量で存在し、前記少なくとも１つの安息香酸エステル可塑剤は、前記組成物の総重量に基づいて約１％〜約３％の量で存在し、前記少なくとも１つのグリコール溶媒は、前記組成物の総重量に基づいて約５％〜約８％の量で存在し、前記少なくとも１つのワックスは、前記組成物の総重量に基づいて約１％〜約６％の量で存在し、前記少なくとも１つの界面活性剤は、前記組成物の総重量に基づいて約０．０１％〜約０．１％の量で存在する、請求項１６に記載の組成物。
【請求項１８】
前記少なくとも１つのグリコール溶媒が、ジエチレングリコールモノエチルエーテル、エチレングリコールフェニルエーテル、エチレングリコールＮ−ヘキシルエーテル、及びそれらの任意の２つ以上の組み合わせからなる群から選択される、請求項１５に記載の組成物。
【請求項１９】
前記少なくとも１つのグリコール溶媒が、少なくとも１つの疎水性グリコール溶媒を含む、請求項１５に記載の組成物。
【発明の詳細な説明】
【技術分野】
【０００１】
［関連出願の相互参照］
本特許出願は、２０１６年３月４日に出願された米国仮特許出願第６２／３０４，００２号の利益を３５Ｕ．Ｓ．Ｃ．１１９条下で主張し、あらゆる目的のために、その全内容が参照により本明細書に組み込まれる。
［発明の分野］
【０００２】
本発明は、床用仕上げ剤と床用下塗り剤の両方として有用な被膜組成物に関する。本明細書に開示される多目的組成物は、床用仕上げ剤と床用下塗り剤の両方の所望の特性を達成するための独特の重合体、可塑剤及び溶媒製剤を含む。
【背景技術】
【０００３】
一般に、床の仕上げ及び下塗りに使用するために商業的に入手可能な多くの組成物が存在する。床用下塗り剤は、複数の基板用に設計され、一般に軟質で柔軟な製剤であるが、引っ掻き及び／又はスカッフの耐性が低い。あるいは、床用仕上げ剤は、最初の施用後に高い光沢及び非常に優れた引っ掻き及び／又はスカッフの耐性を生じさせるように設計されるが、脆く柔軟性に欠けるため、床用下塗り剤としては不適当である。さらに、床用仕上げ剤は一貫性がなく、多くの場合、例えばゴム、テラゾ（ｔｅｒｒａｚｚｏ）、及びビニールを含む特定の基板に対する接着性を失うことがある。従って、典型的には、床用仕上げ剤と床用下塗り剤の両方の上述の特性を達成するために、床用仕上げ剤製品及び別個の床用下塗り剤製品を使用せざるを得ない。
【０００４】
別々の床用仕上げ剤及び床用下塗り剤の所望の特性を達成ために、ポリウレタン、エポキシ被膜、スチレン／アクリル下塗り剤、及びスチレンアクリル仕上げ剤などの種々の成分を使用してもよい。特に、従来の床用仕上げ剤は、亜鉛架橋剤を有するスチレン／アクリル重合体を含み、一般に、高い引張強度及び低い伸び率を有し脆い。これは、亜鉛架橋剤を有するスチレン／アクリル重合体の一般的性質である。一般に、架橋の程度、即ち、亜鉛レベルが高いほど、より脆い床用仕上げ剤に相当する。さらに、架橋の程度が、床用仕上げ剤の脆さを制御し得る唯一の要因ではない。他の要因には、可塑剤又は他の改質剤の不適切な濃度及び／又は重合体設計及び組成が挙げられる。
【０００５】
典型的な従来の製品は、組成物、特に、床用仕上げ剤と床用仕上げ剤を実に単一の製品に混合するアクリル組成物を含む組成物を提供することができない。説明したように、現在入手可能な組成物は、床用仕上げ剤又は床用下塗り剤のいずれかであり、２つの別個の塗布が必要である。従って、床用仕上げ剤と床材下塗り剤の両方として機能する１回の塗布の間に使用するための単一の組成物が、床面の仕上げ及び下塗りに要する労力及び時間を大幅に削減することが望まれる。
【発明の概要】
【課題を解決するための手段】
【０００６】
本明細書に記載の主題は、床を仕上げ及び下塗りするための組成物及び方法に関する。この組成物は、１回の塗布で床を仕上げ及び下塗りする多目的床用仕上げ剤製品を含む。
【０００７】
従って、本開示の利点は、床用仕上げ剤と床用仕上げ剤の両方として使用することできる多目的床用仕上げ組成物を提供することにある。本開示の別の利点は、優れた床保護能力、例えば約１００％以上の伸び率、約１０００ｐｓｉ以上の引張強度を有する複数の多目的床用仕上げ組成物を提供することにある。
【０００８】
一実施形態では、組成物は、少なくとも１つの重合体、少なくとも１つの可塑剤、及び少なくとも１つの疎水性グリコール溶媒を含む。いくつかの実施形態では、重合体はアクリル重合体エマルジョンである。さらに、アクリル重合体エマルジョンは、約１５０ｎｍ未満の平均粒径を有し、約１１％〜約１６％の範囲の固形分を含む。いくつかの実施形態では、アクリル重合体エマルジョンはスチレンをさらに含む。好ましい実施形態では、組成物は、組成物の総重量に基づいて約３０％〜約４０％の範囲の量の重合体を含む。さらに、好ましい実施形態では、組成物は第２の重合体エマルジョンを含む。この実施形態では、第２の重合体は、アルカリ可溶性重合体及び／又は樹脂溶液である。
【０００９】
組成物は、少なくとも１つの可塑剤をさらに含んでもよい。いくつかの実施形態では、少なくとも１つの可塑剤は、安息香酸エステル可塑剤を含む。さらに、安息香酸エステル可塑剤は、下記の式に表されてもよい。
［式１］
ＰｈＣＯ（Ｏ）Ｒ１
（式中、Ｐｈはフェニルラジカルを表し、Ｒ１は６つ以下の炭素原子を有する直鎖状又は分枝状炭化水素ラジカルを表す）。
いくつかの実施形態では、安息香酸エステル可塑剤は、ジエチレングリコールモノ安息香酸塩、トリエチレングリコールモノ安息香酸塩、ジプロピレングリコールモノ安息香酸塩、及びそれらの任意の２つ以上の組み合わせを含むモノ安息香酸塩を含んでもよい。いくつかの実施形態では、安息香酸エステル可塑剤は、安息香酸エステル可塑剤の総重量に基づいて約５％未満のジエチレングリコールモノ安息香酸塩を含む。いくつかの実施形態では、少なくとも１つの可塑剤は、組成物の総重量に基づいて約１％〜約３％の量で存在する。さらに、好ましい実施形態では、組成物は、第２の可塑剤をさらに含んでもよい。これらの特定の実施形態では、第２の可塑剤は、トリブトキシエチルリン酸塩であり、組成物の総重量に基づいて約１％〜約３％の量で存在する。
【００１０】
組成物は、少なくとも１つの溶媒、好ましい実施形態では、少なくとも１つの疎水性グリコール溶媒をさらに含んでもよい。好ましい実施形態では、疎水性グリコール溶媒は、エチレングリコールフェニルエーテル、エチレングリコールＮ−ヘキシルエーテル、及び／又はそれらの任意の２つ以上の組み合わせから選択してもよい。いくつかの実施形態では、少なくとも１つの溶媒及び／又はグリコール溶媒は、組成物の総重量に基づいて約５％〜約８％の量で存在する。好ましい実施形態では、組成物は、２つ又は３つの疎水性溶媒を含む。
【００１１】
組成物は、水、少なくとも１つの界面活性剤、少なくとも１つのワックス又はワックスエマルジョン、追加の溶媒、少なくとも１つの芳香剤、少なくとも１つの消泡剤、追加の添加剤、及び／又はそれらの組み合わせをさらに含んでもよい。
【００１２】
好ましい実施形態では、組成物は、少なくとも約１００％の伸び率及び少なくとも約１０００ｐｓｉの引張強度を有する製剤を生成する。さらに、組成物は、約１５％〜約２５％の固形分を有する。このように、この組成物は、商業的に知られている床用仕上げ剤の強度を有する多目的床用仕上げ剤製品を提供してもよいが、商業的に知られている床用下塗り剤の柔軟性を依然として提供する。さらに、本開示は、本発明の組成物を床面に塗布することを含む、床を仕上げ及び下塗りする方法を提供してもよい。
【図面の簡単な説明】
【００１３】
【図１】本発明の一実施形態による多目的床用仕上げ組成物の、ケーニッヒ硬度（Ｋｏｎｉｇ  ｈａｒｄｎｅｓｓ）（即ち、Ｋｏｎｉｇ）又はブラックヒールマーク ／スカッフ（即ち、ＢＨＭ（Ｂｌａｃｋ  Ｈｅｅｌ  Ｍａｒｋ）／Ｓｃｕｆｆ）等級と、引張強度（即ち、Ｔｅｎｓｉｌｅ）、伸び率（即ち、％ｅｌｏｎｇａｔｉｏｎ）、重合体と樹脂の比（即ち、Ｐｏｌｙｍｅｒ：ｒｅｓｉｎ）、重合体に対する可塑剤の百分率（即ち、Ｐｌａｓｔｉｃｉｚｅｒ）、重合体に対する疎水性溶媒の百分率（即ち、Ｓｏｌｖｅｎｔ）との関係を示すグラフである。
【００１４】
本開示の実施形態の他の態様及び利点は、以下の詳細な説明を考慮して明らかになり、類似の構造は同様又は類似の参照符号を付する。
【発明を実施するための形態】
【００１５】
本発明の任意の実施形態が詳細に説明される前に、本発明は、その適用において、以下の説明に記載されるか又は以下の図面及び／又は実施例に示される構成の詳細及び構成要素の配置に限定されないことを理解されるべきである。本発明は、他の実施形態が可能であり、様々な方法で行われるか又は実施されることが可能である
【００１６】
以下の説明は、当業者が本発明の実施形態を製造し、使用することを可能にするために提示される。例示された実施形態に対する様々な変更は、当業者には容易に明らかであり、本明細書の包括的な原理は、本発明の実施形態から逸脱することなく他の実施形態及び応用に適用してもよい。従って、本発明の実施形態は、例示された実施形態に限定されることを意図するものではなく、本明細書に開示された原理及び特徴と一致する最も広い範囲を与えられるべきである。以下の詳細な説明は図面を参照して読むべきである。必ずしも縮尺通りではない図面は、選択された実施形態を示し、本発明の実施形態の範囲を限定するものではない。当業者はまた、本明細書で提供される実施例が多くの有用な代替物を有し、本発明の実施形態の範囲内に入ることを認識し得る。
【００１７】
本開示は、多目的床用仕上げ組成物及びその方法に関する。本開示は多くの異なる形態で具体化されてもよいが、本開示は本開示の原理の例示としてのみ考慮されるべきであり、本開示を例示の実施形態に限定することを意図するものではないという理解と共にいくつかの特定の実施形態を本明細書で説明する。
【００１８】
本明細書で使用される用語「約」は、例えば実社会で濃縮液を製造するか又は使用溶液のために使用される典型的な測定及び液体取り扱い順序によって、これらの手続きにおける故意ではない誤りによって、組成物を製造するか又は方法を実施するために使用される成分の製造社、供給源又は純度の差異を介して、生じる数値的量の変動を指す。用語「約」はまた、特定の初期混合物に起因する組成物についての異なる平衡条件のために異なる量を包含することがある。一実施形態では、用語「約」は、指定された値の±５％の範囲を指す。
【００１９】
本明細書で使用される用語「すぐに使える」とは、希釈せずにそのまま使用することを意図した組成物を指す。さらに、このような用語「すぐに使える」は、濃縮物の希釈を指す場合もある。
【００２０】
本明細書で使用される用語「重量パーセント（ｗｅｉｇｈｔ  ｐｅｒｃｅｎｔ）」、「重量％（ｗｅｉｇｈｔ％）」、「重量百分率（ｐｅｒｃｅｎｔ  ｂｙ  ｗｅｉｇｈｔ）」、「ｗｔ％（％  ｂｙ  ｗｅｉｇｈｔ）」、及びそれらの変形は、例えば物質の重量を組成物又は特定の組成物の総重量で割って１００を掛けたものとしての物質の濃度を指す。本明細書中で使用される「百分率」、「％」などは、「重量百分率」、「重量％」などと同義であり得ることが理解される。
【００２１】
本明細書に記載の組成物は、水を含む。用語「水」は、脱イオン（ＤＩ）水又は組成物に適した他の任意の水が挙げられるが、これらに限定されない。
【００２２】
本明細書で使用する用語「疎水性グリコール溶媒」は、２５℃、１ａｔｍで、約０．１〜約２０重量％の水への溶解度及び約１ｍｍＨｇ以下の蒸発速度、より好ましくは約０．１ｍｍＨｇ以下の蒸発速度を有する任意のグリコールエーテル溶媒を指す。
【００２３】
一実施形態では、組成物は、少なくとも１つの重合体又は重合体エマルジョン、少なくとも１つの可塑剤、及び少なくとも１つの疎水性グリコール溶媒を含む。
［重合体／重合体エマルジョン］
【００２４】
要約すると、当技術分野で知られているように、重合体又は重合体エマルジョンは、塗布される組成物に所望の柔軟性を提供し得る。さらに、重合体が樹脂溶液として提供される場合、重合体は、塗布される組成物に所望の強度を提供し得る。
【００２５】
一実施形態では、少なくとも１つの重合体は、組成物の総重量に基づいて、約２０％〜約６０％、より詳しくは約２５％〜約５０％、又はさらにより詳しくは約３０％〜約４０％の量で存在する。
【００２６】
さらに、重合体は、組成物の総重量に基づいて、約１０％〜約４０％、より詳しくは約１０％〜約３０％、又はさらにより詳しくは約１１％〜約１６％の量の固形分を有する。
【００２７】
好ましい実施形態では、重合体はアクリル重合体エマルジョンであってもよい。適切なアクリル重合体には、アクリル酸又はメタクリル酸とアクリル酸又はメタクリル酸のエステル、メタクリル酸ヒドロキシエチルメタクリロニトリル及びアクリロニトリルとの重合体、共重合体又は三元重合体が挙げられるが、これらに限定されない。追加の単量体を使用してもよい。例えば、追加の単量体には、メタクリル酸メチル、アクリル酸ブチル、アクリル酸エチル、及びアクリル酸２−エチルヘキシルが挙げられる。さらに、メタクリル酸の代わりに追加の不飽和酸単量体が一部置換されておりもよい。適切な不飽和酸単量体には、マレイン酸、クロトン酸、フマル酸、及びイタコン酸が挙げられるが、これらに限定されない。
【００２８】
重合体は、ビニル成分も含んでもよい。ビニル成分は、スチレン又はメチルアルケニル芳香族単量体、例えばメチルスチレン又は第３級ブチルスチレンであってもよい。特定の実施形態では、アクリル重合体エマルジョンはスチレンを含む。
【００２９】
上述したように、重合体エマルジョンは共重合体として提供してもよい。適切な共重合体は、スチレン／アクリル酸ブチル／メタクリル酸、スチレン／アクリル酸エチル／メタクリル酸、スチレン／アクリル酸ブチル／アクリル酸エチル、及びスチレン／アクリル酸アクリル酸ブチル／メタクリル酸エチルが挙げられるが、これらに限定されない。
【００３０】
他の適切な重合体としては、スチレン／アクリル酸ブチル／アクリル酸塩／アクリル酸、スチレン／アクリル酸エチル／アクリル酸、及びメチル／スチレン／アクリル酸ブチル／アクリル酸エチル／メタクリル酸／アクリル酸が挙げられるが、これらに限定されない。
【００３１】
他の実施形態では、重合体は酸官能性であり、亜鉛架橋スチレン−アクリル共重合体エマルションとして提供される。本明細書で使用してもよい市販の重合体の例には、ザ・ダウ・ケミカル・カンパニー社  からのＤＵＲＡＰＬＵＳ（商標）３、ＤＵＲＡＰＬＵＳ（商標）３ＬＯ及びＲＨＯＰＬＥＸ（商標）Ｅ−３３９２又はＲＨＯＰＬＥＸ（商標）１５３１、ＯＭＮＯＶＡ  ＳｏｌｕｔｉｏｎｓからのＭｏｒ−Ｇｌｏ  ８又はＢＡＳＦ  ＣｏｒｐｏｒａｔｉｏｎからのＪｏｎｃｒｙｌ（登録商標）８６１５が挙げられる。
【００３２】
更なる実施形態では、アクリル重合体エマルジョンは、約１ｎｍ〜約１０μｍ、又はより詳しくは約１０ｎｍ〜約５００ｎｍ、又はさらにより詳しくは約５０ｎｍ〜約１５０ｎｍの平均粒径を有する。特定の実施形態では、アクリル重合体エマルジョンは、約１５０ｎｍ未満の平均粒径を有する。
［可塑剤］
【００３３】
一般に、可塑剤は、材料の可塑性又は流動性を増加させることができる。その結果、比較的高レベルの可塑剤は、軟質及び弱い膜又は被膜をもたらす可能性がある。あるいは、比較的低いレベルの可塑剤は、脆い被膜を生成する可能性がある。従って、本明細書に開示された試験に照らして、可塑剤は、多目的組成物中に、組成物の総重量に基づいて好ましくは約０．５％〜約５％、より詳しくは約０．７％〜約４％、さらにより詳しくは約１％〜約３％で組み込まれてもよい。
【００３４】
本明細書で使用するのに特に好ましい可塑剤は、安息香酸エステル及び／又はトリブトキシエチルリン酸塩である。他の適切な可塑剤には、プロピレングリコールジ安息香酸塩、ジプロピレングリコールジ安息香酸塩、ポリプロピレングリコールジ安息香酸塩、エチレングリコールジ安息香酸塩、ジエチレングリコールジ安息香酸塩、ポリエチレングリコールジ安息香酸塩、ネオペンチルグリコールジ安息香酸塩、などが挙げられるが、これらに限定されないエチレン又はプロピレングリコールに基づくグリコールエーテルジ安息香酸塩、及びイソデシル息香酸塩、ジプロピレングリコールモノメチルエーテル息香酸塩、２，２，４−トリメチル−１，３−ペンタンジオールジイソ酪酸塩及びこれらの組み合わせが挙げられる。
【００３５】
一実施形態では、少なくとも１つの可塑剤は、安息香酸エステル可塑剤を含む。特定の実施形態では、安息香酸エステル可塑剤は、下記の式に表される。
[式２]
ＰｈＣＯ（Ｏ）Ｒ１
（式中、Ｐｈはフェニルラジカルを表し、Ｒ１は６つ以下の炭素原子を含む直鎖状又は分枝状炭化水素ラジカルを表す。）
【００３６】
一実施形態では、安息香酸エステル可塑剤はジエチレングリコールジ安息香酸塩である。例えば、安息香酸エステル可塑剤は、イーストマン・ケミカル・カンパニーからのＢｅｎｚｏｆｌｅｘ（商標）２０８８であってもよい。
【００３７】
適切な安息香酸エステル可塑剤は、モノ安息香酸塩をさらに含んでもよい。モノ安息香酸塩がジ安息香酸塩に完全に変換されない場合、モノ安息香酸塩が組成物中に存在する可能性がある。特に、モノ安息香酸塩は、ジエチレングリコールモノ安息香酸塩、トリエチレングリコールモノ安息香酸塩、ジプロピレングリコールモノ安息香酸塩、及び／又はそれらの任意の２つ以上の組み合わせが挙げられるが、これらに限定されない。一実施形態では、安息香酸エステル可塑剤は、安息香酸エステル可塑剤の総重量に基づいて約５％未満のジエチレングリコールモノ安息香酸塩を含む。
【００３８】
上述したように、一実施形態では、Ｂｅｎｚｏｆｌｅｘ（商標）２０８８を使用してもよい。Ｂｅｎｚｏｆｌｅｘ（商標）２０８８は、２−エチルヘキシル安息香酸塩（Ｃ８）を含有していなくてもよい。それはまた、他のモノ安息香酸塩の低レベル、即ち、６つ以下の炭素を含有してもよき、具体的には、ジエチレングリコールモノ安息香酸塩、トリエチレングリコールモノ安息香酸塩、ジプロピレングリコールモノ安息香酸塩等が挙げられる。
［溶媒及び疎水性溶媒］
【００３９】
組成物は、少なくとも１つの溶媒をさらに含む。好ましい実施形態では、少なくとも１つの溶媒は、グリコール溶媒を含む。そして、最も好ましい実施形態では、少なくとも１つの溶媒及び／又はグリコール溶媒は、疎水性グリコール溶媒を含む。一実施形態では、少なくとも１つの溶媒は、組成物の総重量に基づいて、約０．１％〜約１０％、より詳しくは約４％〜約９％、又はさらにより詳しくは約５％〜約８％の量で存在する。前記のように、少なくとも１つの溶媒は、好ましくは、疎水性グリコール溶媒を含む。一実施形態では、少なくとも１つの溶媒は、ジエチレングリコールモノエチルエーテル、エチレングリコールフェニルエーテル、エチレングリコールＮ−ヘキシルエーテル、及びそれらの任意の２つ以上の任意の組み合わせから選択される。
【００４０】
他の実施形態では、組成物は、エチレングリコール、プロピレングリコール、ジエチレングリコールエチルエーテル、ジプロピレングリコールメチルエーテル、ジエチレングリコールメチルエーテル、ジエチレングリコールプロピルエーテル、ジエチレングリコールブチルエーテル、エチレン／ジエチレングリコール２−エチルヘキシルエーテル、エチレングリコールフェニルエーテル、ジプロピレングリコールプロピルエーテル、ジプロピレングリコールブチルエーテル、プロピレングリコールフェニルエーテル、及び／又はそれらのブレンドなどのエチレングリコール又はプロピレングリコールに基づくグリコールエーテル系溶媒が挙げられるが、これらに限定されない他の例示的なグリコール溶媒を含んでもよい。疎水性グリコール溶媒にはまた、ベンジルアルコール及び／又は他の同様のアルコールに基づくグリコールエーテルが挙げられる。
【００４１】
他の実施形態では、疎水性グリコール溶媒の代替として、他の疎水性溶媒を使用してもよい。例示的な疎水性溶媒としては、フタル酸系溶媒が挙げられる。フタル酸系溶媒としては、フタル酸ジブチル、フタル酸ブチルベンジル、フタル酸ジエチル、及び／又はこれらの組み合わせが挙げられるが、これらに限定されない。
【００４２】
好ましい実施形態では、少なくとも１つの溶媒、より詳しくは少なくとも１つの疎水性溶媒は、可塑剤と同様の特性を提供してもよい。さらに、好ましい実施形態では、疎水性溶媒は、組成物に固形分を最小限にするか又は全く提供しない。このように、疎水性溶媒は、可塑剤の特性と類似してもよいが、蒸発して、その結果、組成物の強度を損なうことがない。
【００４３】
必要に応じて、溶媒系には、２−ピロリドン、Ｎ−メチル−２−ピロリドン、Ｎ−オクチル−２−ピロリドン、Ｎ−ドデシル−２−ピロリドンなどのピロリドン系溶媒、又は他の適切な溶媒が挙げられる。溶媒系にはまた、必要に応じて、２，２，４−トリメチル−１，３−ペンタンジオールジイソ酪酸塩が挙げられる。
［ワックス］
【００４４】
組成物は、組成物の総重量に基づいて約１％〜約１０％の範囲の量で、より好ましくは約１％〜約６％の範囲の量で本明細書中で組み合わせて使用される少なくとも１つのワックス及び／又はワックスエマルジョンをさらに含んでもよい。
【００４５】
前記のように、組成物は、少なくとも１つのワックス又はワックスエマルジョンをさらに含んでもよい。適切なワックスとしては、植物、例えば、野菜、動物、昆虫、合成及び／又はミネラルワックスが挙げられるが、これらに限定されない。適切なワックスの具体例としては、キャンデリラワックス、フィッシャー−トロプシュワックス、酸化石油ワックス、マイクロクリスタリンワックス、ラノリンワックス、カカオバター由来ワックス、綿実ワックス、ステアリンワックス、日本ワックス、ベイベリーワックス、マートルワックス（ｍｙｒｔｌｅ  ｗａｘ）、メース由来のワックス、パームカーネルワックス、蜜ろう、鯨ろう、中国昆虫ろう、羊脂から作られたワックス（ｗａｘ  ｍａｄｅ  ｆｒｏｍ  ｍｕｔｔｏｎ  ｔａｌｌｏｗ）、ポリエチレンワックス、酸化ポリエチレンワックス、ポリプロピレンワックス、酸化ポリプロピレンワックス、プロピレンとアクリル酸及び／又はメタクリル酸及び／又は無水マレイン酸の共重合体に基づくワックス 、エチレンとアクリル酸エステル及び／又は無水マレイン酸の共重合体に基づくワックス、エチレンとアクリル酸及び／又はメタクリル酸及び／又は無水マレイン酸の共重合体に基づくワックス、エチレンとスチレン及び／又は他のビニル単量体の共重合体に基づくワックス、ヤシ油又は大豆油の水素化から得られるワックス、パラフィン、セレシン、モンタン、オゾケライト等のミネラルワックスを挙げられるが、これらに限定されない。
［水］
【００４６】
多目的組成物中に、水及び他の溶媒が存在してもよい。本明細書の組成物は、典型的には、水、より詳しくは脱イオン水を、少なくとも約３０重量％、最も好ましくは約４０重量％〜約５０重量％の範囲の量で組み込む。
［その他の構成要素］
【００４７】
本明細書で使用される用語「添加剤」は、他の物質又は生成物の特性を改変する能力のために、別の物質又は生成物に添加され得る化合物又は物質を指す。例えば、添加剤は乳化剤であってもよい。本明細書で使用される用語「乳化剤」は、その運動安定性を増加させることによってエマルジョンを安定化させる物質を指す。乳化剤の１つのクラスは、「界面活性化剤」又は界面活性剤として知られている。
【００４８】
組成物はさらに、約０．００１％〜約５％の範囲の量、好ましくは約０．０１％〜約２％の範囲の量、最も好ましくは、約０．０５％〜約１％の範囲の量の少なくとも１つの界面活性剤又はフルオロ界面活性剤を含んでもよい。本明細書で使用される用語「界面活性剤」は、２つの液体間の界面張力を低下させる化合物を指す。界面活性剤は、非イオン性、アニオン性、カチオン性及び／又は他のタイプの界面活性剤であってもよい。非イオン性界面活性剤は、界面活性剤を形成する分子は帯電していない界面活性剤を指す。非イオン性界面活性剤は、長鎖アルコール、例えば脂肪アルコール、セチルアルコール、ステアリルアルコール、セトステアリルアルコール（主にセチルアルコール及びステアリルアルコールからなる）及びオレイルアルコールが挙げられるが、これらに限定されない。非イオン性界面活性剤は、オクタエチレングリコールモノドデシルエーテル又はペンタエチレングリコールモノドデシルエーテルなどのポリオキシエチレングリコールアルキルエーテル：-ＣＨ３-（ＣＨ２）１０-１６-（Ｏ−Ｃ２Ｈ４）１-２５-ＯＨが挙げられるが、これらに限定されない。非イオン性界面活性剤はまた、ポリオキシプロピレングリコールアルキルエーテル：-ＣＨ３-（ＣＨ２）１０-１６-（Ｏ−Ｃ３Ｈ６）１-２５-ＯＨが挙げられる。非イオン性界面活性剤はまた、デシルグルコシド、ラウリルグルコシド、及びオクチルグルコシドなどのグルコシドアルキルエーテル：-ＣＨ３-（ＣＨ２）１０-１６-（Ｏ−グルコシド）１-３-ＯＨが挙げられる。非イオン性界面活性剤は、さらにＳｉｇｍａ  ＡｌｄｒｉｃｈからのＴｒｉｔｏｎ  Ｘ−１００などのポリオキシエチレングリコールオクチルフェノールエーテル：-Ｃ８Ｈ１７-（Ｃ６Ｈ４）-（Ｏ−Ｃ２Ｈ４）１-２５-ＯＨが挙げられる。非イオン性界面活性剤はまた、ノノキシノール−９（Ｎｏｎｏｘｙｎｏｌ−９）などのポリオキシエチレングリコールアルキルフェノールエーテル：-Ｃ９Ｈ１９-（Ｃ６Ｈ４）-（Ｏ−Ｃ２Ｈ４）１-２５-ＯＨが挙げられる。非イオン性界面活性剤は、さらにラウリン酸グリセリルのようなグリセロールアルキルエステルが挙げられる。非イオン性界面活性剤は、ポリオキシエチレングリコールソルビタンアルキルエステル（例えばポリソルベート）、ソルビタンアルキルエステル（例えばスパン（ｓｐａｎ））、コカミド（Ｃｏｃａｍｉｄｅ）ＭＥＡ、コカミドＤＥＡ、ドデシルジメチルアミン酸化物、ポリエチレングリコールとポリプロピレングリコールのブロック共重合体（例えばポロキサマー）、又はポリエトキシル化獣脂アミン（例えば、ＰＯＥＡ）が挙げられる。
【００４９】
あるいは、アニオン性界面活性剤は、アニオン性官能基、例えば硫酸塩、スルホン酸塩、リン酸塩、カルボン酸塩、などを含む界面活性剤を指す。顕著なアルキル硫酸塩としては、ラウリル硫酸アンモニウム、ラウリル硫酸ナトリウム、ドデシル硫酸ナトリウム（ＳＤＳ）、及び関連するアルキルエーテル硫酸のラウレス硫酸ナトリウム（ラウリルエーテル硫酸ナトリウム（ＳＬＥＳ）として知られている）及びミレス硫酸ナトリウムが挙げられる。アニオン性界面活性剤はまた、スルホコハク酸ジオクチルナトリウム、ペルフルオロオクタンスルホン酸塩（ＰＦＯＳ）、ペルフルオロブタンスルホン酸塩、及び直鎖状アルキルベンゼンスルホン酸塩（ＬＡＢ）などのドキュセートが挙げられる。アニオン性界面活性剤はまた、アルキルアリールエーテルリン酸塩及びアルキルエーテルリン酸塩が挙げられる。アニオン性界面活性剤の例としては、デュポン（ＤｕＰｏｎｔ）（商標）から入手可能である、Ｃａｐｓｔｏｎｅ（登録商標）ＦＳ−６０、Ｃａｐｓｔｏｎｅ（登録商標）ＦＳ−６１、Ｃａｐｓｔｏｎｅ（登録商標）ＦＳ−６４、Ｃａｐｓｔｏｎｅ（登録商標）ＦＳ−６５、Ｃａｐｓｔｏｎｅ（登録商標）ＦＳ−３４及びＣａｐｓｔｏｎｅ（登録商標）ＦＳ−３５などの商品名：Ｃａｐｓｔｏｎｅ（登録商標）下にフルオロ界面活性剤が挙げられる。アニオン性界面活性剤及びフルオロ界面活性剤もまた、最小限の泡立ちを有する乳化剤として使用してもよい。
【００５０】
組成物は、約０．００１％〜約１％の範囲の量、最も好ましくは約０．００１％〜約０．３％の範囲の量の消泡剤又は泡立ち防止剤をさらに含んでもよい。適切な消泡剤には、不溶性油、ポリジメチルシロキサンエマルション及び分散液及び他のシリコン、特定のアルコール、ステアリン酸塩及びグリコールが挙げられるが、これらに限定されない。具体的には、適切な消泡剤は、Ｗａｃｋｅｒ  Ｃｈｅｍｉｅ  ＡＧから入手可能なＷａｃｋｅｒ  Ｓｉｌｆｏａｍ（登録商標）ＳＥ−２１、ＳＥ−２４及びＳＤ−１６８、ＢＹＫから入手可能なＢＹＫ（登録商標）０２４及びＭUＮＺＩＮＧから入手可能なＡＧＩＴＡＮ（登録商標）７８６が挙げられる。
【００５１】
組成物は、約０．００１％〜約１％の範囲の量、最も好ましくは約０．００１％〜約０．０１％の範囲の量の芳香剤をさらに含んでもよい。本明細書で使用される用語「芳香剤」は、一般に、例えば、花、ハーブ（ｈｅｒｂ）、ブロサム（ｂｌｏｓｓｏｍ）又は植物の抽出によって得られる天然由来のもの、人工的に誘導又は生成されるもの（例えば、天然油及び／又は油成分の混合物）、及び合成により生成された物質、例えば、臭気物質を含む、任意の水溶性芳香剤物質又はそのような物質の混合物を指すことがある。適切な芳香剤はまた、市販の芳香剤が挙げられるが、これに限定されない。
【００５２】
前述したように、本明細書に開示される組成物は、高引張強度と組み合わせた高伸び率を含む驚くべき予期しない結果をもたらす、床用仕上げ剤と床用下塗り剤を１つの組成物に混合して、その結果、他の仕上げ剤及び床用下塗り剤と比較して比較的良好なブラックヒールマーク及びスカッフの耐性を有する比較的軟質膜を提供し得る。
【００５３】
図１は、本開示の一実施形態による多目的床用仕上げ組成物の、ケーニッヒ硬度（即ち、Ｋｏｎｉｇ）又はブラックヒールマーク ／スカッフ（即ち、ＢＨＭ／Ｓｃｕｆｆ）等級と、引張強度（即ち、Ｔｅｎｓｉｌｅ）、伸び率（即ち、％ｅｌｏｎｇａｔｉｏｎ）、重合体と樹脂の比（即ち、Ｐｏｌｙｍｅｒ：ｒｅｓｉｎ）、重合体に対する可塑剤の百分率（即ち、Ｐｌａｓｔｉｃｉｚｅｒ）、及び重合体に対する疎水性溶媒の百分率（即ち、Ｓｏｌｖｅｎｔ）との間の関係を示すグラフを示す。図１に反映されたデータから、これらの特定のパラメータは、多目的床用組成物の性能に影響を及ぼし得ることが判明した。具体的には、引張強度、伸び率、及び／又はブラックヒールヒールマーク及び／又はスカッフ等級を最適化するためのパラメータは、それぞれの組成物内で使用される、重合体、可塑剤、及び／又は疎水性溶媒の特定の比、相対重量百分率、及び／又は相対的な固形分の百分率であってもよい。
【００５４】
本明細書に記載されている更なる試験、及び図１に照らして、組成物の成分の百分率及び比率は、本明細書に記載の組成物に対して最適化された。さらに、組成物の有効性を観察するために複数の試験を行い、本明細書でより詳細に検討する。
【００５５】
特定の実施形態では、組成物は、好ましくは約１００％〜約１４０％の範囲の伸び率、及び少なくとも約１０００ｐｓｉの引張強度を有してもよい。
【００５６】
特定の実施形態では、多目的床用組成物は、すぐに使える製品の形態である。従って、他の実施形態では、床を仕上げ及び下塗りする方法を説明することができ、床を本明細書に記載の組成物と接触させるステプを含んでもよい。
【００５７】
当業者であれば、特定の実施形態及び実施例に関連して本発明を前記説明してきたが、本発明は必ずしもそのように限定されず、他の多くの実施形態、実施例、及び使用、並びに実施形態、実施例及び使用からの変更及び逸脱は、添付の特許請求の範囲によって包含されるものとすることが理解される。本明細書に引用された各特許及び刊行物の全開示は、そのような各特許又は刊行物が個々に参照により本明細書に組み込まれているかのように、参照により組み込まれる。本発明の様々な特徴及び利点は、下記の特許請求の範囲に記載されている。
［実施例］
【００５８】
実施例は、多目的床用組成物の特定の実施例を当業者に説明することを意図しており、特許請求の範囲に記載された開示の範囲を限定するものとして解釈されるべきではない。組成物は、以下の非限定的な例を含んでもよい。
【００５９】
表１は、本発明の多目的床用組成物を開発するために試験されたいくつかの組成物を列挙する。表１の数字は、組成物の総重量に基づく各組成物中の特定の化学物質の重量百分率である。以下に示すように、以下の７つの組成物、即ち、組成物１〜７が製造され、続いて本明細書に記載の相対性能試験に使用された。さらに、表２は本明細書に使用される組成物及び特定の化学物質を固形分の百分率として列挙する。例えば、組成物２を床に塗布した後、組成物の約７９．７８％が蒸発し、それに塗布された床上の組成物の約２０．２２％が残る。その結果、組成物２は、組成物固形分の百分率及び／又は固形分の百分率２０．２２％を有する。
【００６０】
表１を参照すると、組成物１〜６は、比較的類似の化学成分を有するが、それらの相対的重量百分率に関して異なる。特に、組成物１〜６は、水、３つの溶媒（即ち、溶媒１〜３）、２つの重合体エマルジョン（即ち、重合体エマルジョン１〜２）、２つの可塑剤（即ち、可塑剤１〜２）、２つのワックスエマルジョン（即ち、ワックスエマルジョン１〜２）、界面活性剤、消泡剤、芳香剤などを使用する。別法として、組成物７は、第３の可塑剤、即ち、可塑剤３、及び別のワックスエマルジョン、即ち、ワックスエマルジョン３を使用する。さらに、組成物７は、疎水性溶媒、即ち、溶媒２〜３、消泡剤、又は芳香剤が含まない。
【００６１】
前記のように、化学成分は、本明細書に列挙され記載された成分から選択され得る。例えば、可塑剤１は、安息香酸エステル、トリブトキシエチルリン酸塩、及び／又はプロピレングリコールジ安息香酸塩、ジプロピレングリコールジ安息香酸塩、ポリプロピレングリコールジ安息香酸塩、エチレングリコールジ安息香酸塩、ジエチレングリコールジ安息香酸塩、ポリエチレングリコールジ安息香酸塩、ネオペンチルグリコールジ安息香酸塩、などが挙げられるがそれらに限定されないエチレン又はプロピレングリコールに基づくグリコールエーテルジ安息香酸塩、及びイソデシル息香酸塩、ジプロピレングリコールモノメチルエーテル息香酸塩、２，２，４−トリメチル−１，３−ペンタンジオールジイソ酪酸塩及びこれらの組み合わせ又は本明細書に開示される任意の他の可塑剤であってもよい。従って、実施形態の範囲を包含するために、化学成分は、表１及び２の一般的及び特定の用語で記載されており、特定の化学物質に限定されるべきではない。それに基づいて、本明細書で開示されるような多くの化学物質が多目的床用仕上げ剤の所望の特性を提供し得ることが理解されるべきである。
【００６２】
【表１】
2019513168.tif 000003
【００６３】
【表２】
2019513168.tif 000004
【００６４】
表３及び表４には、前記組成物の測定された特性が列挙されている。表３及び表４の数字の項目は、それぞれの組成物中の特定の化学物質の相対百分率、比率、又は割合に相関する。例えば、組成物２の重合体中の固形分に対する疎水性溶媒は、疎水性溶媒の合計（即ち、０．８２％）を、重合体エマルジョンの合計（即ち、１６．３３５％）で除し、１００を掛けることによって算出してもよい。重合体中の固形分に対する可塑剤の百分率は、可塑剤の固形分の合計（即ち、１．６５％）を、重合体エマルションの合計（即ち、１６．３３５％）で割って１００を掛けることによって算出してもよい。さらに、本実施形態では、重合体エマルジョン２はアルカリ可溶性樹脂である。その結果、組成物２の重合体と樹脂の比は、重合体１中の固形分の百分率（即ち、１４．８５％）を重合体２中の固形分の百分率（即ち、１．４８５％）で割ることによって算出してもよい。さらに、表２に示すように、全固形分に対する特性、即ち、全固形分に対する可塑剤、及び全固形分に対する重合体２を算出するために、ｗ／ｏ芳香剤値の合計が使用されたことに留意すべきである。
【００６５】
さらに、前述したように、少なくとも１つの重合体、少なくとも１つの可塑剤、少なくとも１つの疎水性溶媒、及びそれらの組成は、床用仕上げ剤と床用下塗り剤の両方の所望の特性を有する被膜組成物の開発において不可欠であった。これを念頭に置いて、重合体と樹脂の比、重合体に対する可塑剤の百分率、及び重合体に対する疎水性溶媒の百分率特性は、多目的床用組成物の引張強度、伸び率、及び耐久性に直接関連すると判定された。このように、表４は、比較及び容易にするためのこれらの特定の特性を列挙した表３の要約版である。
【００６６】
１つについては、重合体は組成物に必要な柔軟性を付与することができ、樹脂は所望の強度を提供し得る。従って、重合体と樹脂の比は、組成物の柔軟性と強度との間の比較を提供する。さらに、可塑剤は、材料の可塑性又は流動性を増加させることができる。その結果、比較的高レベルの可塑剤は、より軟質で弱い膜を生成することができる。しかし、可塑剤が不足すると、脆い組成物が生成することがある。従って、重合体に対する可塑剤の百分率は、可塑剤の最適量の指標を提供し得る。最後に、前述したように、疎水性溶媒は、塗布中に可塑剤と同様の特性を提供し得るが、溶液を揮発性として残し、固形分の百分率に寄与しない可能性がある。従って、疎水性溶媒は、塗布中に可塑剤と類似してもよいが、乾燥後の組成物の引張強度を損なうことはない。
【００６７】
【表３】
2019513168.tif 000005
【００６８】
【表４】
2019513168.tif 000006
［試験］
【００６９】
表１の組成物を以下のように試験した。最初に、伸び率、引張強度、及び厚さを、当技術分野において知られている方法によって各組成物について測定した。例えば、この特定の実施形態では、３００ｍｌの各組成物を１３インチ×１３インチのパンに均一に散布し、周囲条件で１週間、続いて１２０°Ｆでオーブンで約１２時間硬化させた。塗布後、各組成物は、インストロン（Ｉｎｓｔｒｏｎ）（登録商標）試験データ及び／又はＡＳＴＭ国際試験方法を使用して試験を施して、各組成物の伸び率及び引張強度を測定した。具体的には、ＡＳＴＭ国際指定番号Ｄ６３８−０３でのプラスチックの引張特性の標準試験方法が使用され、その全体が参照により本明細書に組み込まれる。
【００７０】
さらに、各組成物について硬度試験を行い、試験した組成物のケーニッヒ値を測定した。これらの測定の間、各組成物１ｍｌは、組成物の塗布の１６日後にケーニッヒ試験を施した。
【００７１】
次に、耐久性試験を実施してＢＨＭ（即ち、ブラックヒールマーク）又はスカッフの耐性を測定した。この場合、当技術分野で理解されているように、スネルカプセル（Ｓｎｅｌｌ  ｃａｐｓｕｌｅ）試験が行われた。この特定の耐久性試験の間、白色ビニル組成物タイル（「ＶＣＴ」）に、試験される組成物の４つの被膜を用いて４時間硬化させて、スネルカプセル（即ち、転動回転装置）内で６０ｒｐｍで５０サイクルに行った。スネルカプセルは、足の動きを刺激するように作用する複数の黒色ゴムキューブをその中に含んでもよい。試験後、各タイルには、標準と比較しＶＣＴ上のマークの存在を示す等級が割り当てられた。例えば、１０等級は、観察可能なブラックヒールマーク及び／又はスカッフィングのないことに対応する。対照的に、３等級以下は、ブラックヒールマーク及び／又はスカッフの耐性が低く低い耐久性を示した。
【００７２】
組成物１〜７を、Ｓｅａｌｅｄ  ＡｉｒからのＳｉｇｎａｔｕｒｅ（登録商標）超高速床用仕上げ剤（即ち、実施例Ｓ）、Ｓｅａｌｅｄ  ＡｉｒからのＶｅｃｔｒａ（登録商標）床用仕上げ剤（即ち、実施例Ｖ）、Ｓｅａｌｅｄ  ＡｉｒからのＪｏｎＣｒｅｔｅＴＭ／ＭＣ無光沢コンクリート下塗り剤（即ち、実施例Ｊ）、Ｓｐａｒｔａｎ（登録商標）からのＩＳＨＩＮＥ（即ち、実施例Ｉ）、３Ｍ（商標）からのビニールプロテクター（即ち、実施例Ｖ）、Ｂｅｔｃｏ（登録商標）からのＨｙｂｒｉｄ（登録商標）（即ち、実施例Ｈ）、Ｂｕｃｋｅｙｅ（登録商標）からのＣａｓｔｌｅｇｕａｒｄ（登録商標）（即ち、実施例Ｃ）、など従来技術の既知の床用下塗り剤及び床用仕上げ剤と比較した。表５は、組成物１〜７及び市販の従来技術の組成物の測定された伸び率、引張強度、ケーニッヒ値、ＢＨＭ／スカッフ等級、及び厚さを列挙する。上述したように、伸び率は、組成物の柔軟性を定量化し、引張強度は、組成物の強度又は耐久性を表すことがある。最適な組成物は、ＢＨＭ又はスカッフマークに耐えるために十分な強度及び耐久性を有するが、ブラックヒールマーク、スカッフを除去、及び／又は光沢を改善することによって、修復性（即ち、膜の緩衝、バニシングなどに対応する能力）のために十分に柔軟な組成物を提供し得る伸び率及び引張強度を示すことができる。表５に示すように、市販の床用仕上げ剤、例えば実施例Ｓ及び実施例Ｖは、比較的高い引張強度及び比較的高いＢＨＭ及びスカッフ等級を有する。しかし、従来技術の床用仕上げ剤は、伸び率が不十分であり、それらを脆くする。あるいは、市販の床用下塗り剤、例えば実施例Ｊは、比較的高い伸び率を有するが、不十分な引張強度及びＢＨＭ／スカッフ等級を有する組成物を提供する。
【００７３】
さらに、いくつかの組成物は複数の試験を施した。その結果、いくつかの組成物は、組成物１及び実施例Ｓなどの特定の値の範囲を含み、従って、最小及び最大測定値を表す。
【００７４】
【表５】
2019513168.tif 000007
［好ましい実施形態］
【００７５】
上述したように、図１は、ケーニッヒ硬度又はＢＨＭ及びスカッフ等級と、引張強度、伸び率、重合体と樹脂の比、重合体中の固形分に対する可塑剤の百分率及び重合体中の固形分に対する疎水性溶媒の百分率との関係を示す。図１に示すように、ケーニッヒ硬度は、相対的に負であったが、適度に小さく、引張強度と相関していた。そのため、ケーニッヒ硬度は、組成物の相対的な耐久性や強度を付与するには不十分であると判断された。さらに、適度に小さい相関が発見された結果、所望のケーニッヒ値、即ち、低いケーニッヒ値が、高い引張強度及び／又は好ましいＢＨＭ／スカッフ等級で依然として観察できることが決定された。
【００７６】
最適なＢＨＭ／スカッフ等級は、少なくとも約１０００ｐｓｉの引張強度及び少なくとも約７０％、最も好ましくは少なくとも約１００％の伸び率で、約９．８９であると決定された。最適な結果を達成するために、重合体と樹脂の比は約２５〜約３５の範囲であり、重合体中の固形分に対する可塑剤の百分率は約２０％〜約２５％の範囲であり、重合体中の固形分に対する疎水性溶媒の百分率は約７％〜約１２％である。好ましい実施形態では、重合体と樹脂の比は約３０であり、重合体中の固形分に対する可塑剤の百分率は約２０％であり、重合体中の固形分に対する疎水性溶媒の百分率は約１０％である。その理由から、組成物１は、多目的床用組成物の好ましい実施形態を提供する。
【００７７】
前述したように、特定の実施形態及び実施例に関連して本発明を上述したが、本発明は必ずしもそのように限定されず、他の多くの実施形態、実施例、使用、並びに実施形態、実施例及び使用からの変更及び逸脱は、添付の特許請求の範囲によって包含されるものとする。本明細書に引用された各特許及び刊行物の全開示は、そのような各特許又は刊行物が個々に参照により本明細書に組み込まれているかのように、参照により組み込まれる。本発明の様々な特徴及び利点は、添付の特許請求の範囲に記載されている。
【図１】
2019513168.tif 000008
【国際調査報告】
2019513168.tif 000009
2019513168.tif 000010
2019513168.tif 000011
2019513168.tif 000012
2019513168.tif 000013
2019513168.tif 000014